(57)【特許請求の範囲】
【請求項１】
絶縁層を間に挟む第１導電層と第２導電層とを導電体により接続したブラインドビアを有するプリント配線板の製造方法において、
前記ブラインドビアの導電材料充填容積に対する前記導電体の充填率が第１基準値以下である前記ブラインドビアを規格外ブラインドビアとし、前記ブラインドビアの導電材料充填容積に対する前記導電体の充填率が前記第１基準値よりも大きい前記ブラインドビアを規格内ブラインドビアとして、
前記規格外ブラインドビアが断線しかつ前記規格内ブラインドビアが断線しないように前記第１基準値の２乗に基づいて設定される通電条件で、前記ブラインドビアを通電する
ことを特徴とするプリント配線板の製造方法。
【請求項２】
請求項１に記載のプリント配線板の製造方法において、
前記ブラインドビアの導電材料充填容積に対する前記導電体の充填率が第１基準値以下である前記ブラインドビアを規格外ブラインドビアとし、前記ブラインドビアの導電材料充填容積に対する前記導電体の充填率が１である前記ブラインドビアを規格内ブラインドビアとする場合、
前記充填率が１である前記ブラインドビアを断線状態にするために必要な熱量を熱容量とし、
前記充填率が１の前記ブラインドビアに前記通電条件で通電することにより前記ブラインドビアが発する熱量を発熱量として、
前記熱容量に対する前記発熱量の比が前記第１基準値の２乗以上かつ１より小さい値となるように、前記通電条件を設定する
ことを特徴とするプリント配線板の製造方法。
【請求項３】
絶縁層を間に挟む第１導電層と第２導電層とを導電体により接続したブラインドビアを有するプリント配線板の製造方法において、
前記第１導電層が前記導電体と接触するものとして、前記第１導電層と前記導電体との接触面に対する接触率が第２基準値以下である前記ブラインドビアを規格外ブラインドビアとし、前記第１導電層と前記導電体との接触面に対する接触率が前記第２基準値よりも大きい前記ブラインドビアを規格内ブラインドビアとして、
前記規格外ブラインドビアが断線しかつ前記規格内ブラインドビアが断線しないように前記第２基準値に基づいて設定される通電条件で、前記ブラインドビアを通電する
ことを特徴とするプリント配線板の製造方法。
【請求項４】
請求項３に記載のプリント配線板の製造方法において、
前記第１導電層が前記導電体と接触するものとして、前記第１導電層と前記導電体との接触面に対する接触率が第２基準値以下である前記ブラインドビアを規格外ブラインドビアとし、前記第１導電層と前記導電体との接触面に対する接触率が１である前記ブラインドビアを規格内ブラインドビアとする場合、
前記接触率が１である前記ブラインドビアを断線状態にするために必要な熱量を熱容量とし、
前記接触率が１である前記ブラインドビアに前記通電条件で通電することにより前記ブラインドビアが発熱する熱量を発熱量として、
前記熱容量に対する前記発熱量の比が前記第２基準値以上かつ１より小さい値となるように、前記通電条件を設定する
ことを特徴とするプリント配線板の製造方法。
【請求項５】
請求項１〜４のいずれか一項に記載のプリント配線板において、
前記ブラインドビアの通電後、前記ブラインドビアの断線状態について電気検査することにより前記規格外ブラインドビアと前記規格内ブラインドビアとを区別する
ことを特徴とするプリント配線板の製造方法。
【請求項６】
請求項１〜５のいずれか一項に記載のプリント配線板の製造方法において、
前記導電体には、平均粒径が０．５μｍ〜２．０μｍの銀粒子と平均粒径が１０ｎｍ〜５００ｎｍの銀粒子とが含まれる
ことを特徴とするプリント配線板の製造方法。
【請求項７】
請求項１〜６のいずれか一項に記載のプリント配線板の製造方法において、
前記第１導電層および前記第２導電層の少なくとも一方をステンレスにより形成する
ことを特徴とするプリント配線板の製造方法。
【請求項８】
請求項１〜７のいずれか一項に記載のプリント配線板の製造方法において、
前記ブラインドビアを被覆層により覆う
ことを特徴とするプリント配線板の製造方法。
【請求項９】
請求項１〜８のいずれか一項に記載のプリント配線板の製造方法により製造されたプリント配線板。
【発明の詳細な説明】
【技術分野】
【０００１】
本発明は、ブラインドビアを有するプリント配線板、およびプリント配線板の製造方法に関する。
【背景技術】
【０００２】
プリント配線板のブラインドビアは第１導電層と第２導電層とを導電体により接続する。導電体と第１導電層または第２導電層との接続状態が良好でないとき、プリント配線板の長期の使用により断線するおそれがある。例えば、プリント配線板が実装された電子機器の環境変化により、プリント配線板が膨張および収縮にサイクルを繰り返すことにより、ブラインドビアの不良箇所で断線に至ることがある。このため、プリント配線板の製造工程上で接続状態が良好でないブラインドビアを検出する。
【０００３】
ブラインドビアホール内に充填される導電体が少なく、ブラインドビアの表面が凹んでブラインドビア底が見えている不良品は、外観検査により検出することができる。一方、ブラインドビア内部における導電体と金属層との接着不良に起因する不良品やブラインドビア内部に気泡や絶縁性異物がある不良品は、外観検査により検出することができない。
【０００４】
外観で検出することのできない不良ブラインドビアを検出する方法として、例えば、特許文献１の記載の方法がある。この方法では、ブラインドビアの開口部に皮膜を形成した上で、プリント配線板を加熱する。不良ブラインドビアは加熱によりガスを発生させるため、不良ブラインドビア上の皮膜が変形する。そこで、皮膜の変形の有無について外観検査することによりブラインドビアを良否判定する。
【先行技術文献】
【特許文献】
【０００５】
【特許文献１】特開２００７−１７３５４３号公報
【発明の概要】
【発明が解決しようとする課題】
【０００６】
しかし、上記に挙げた技術では、規格外のブラインドビアの検出するためのテスト用のブラインドビアについて検査するものであり、回路を構成するブラインドビアについては検査を行っていない。プリント配線板の信頼性を向上させるためには、個々のブラインドビアについて良品と不良品を判別する必要がある。
【０００７】
ブラインドビアについて規格内のものであるか否かについて判定することができる技術が要求されている。また、ブラインドビアについて規格内にあるものと規格外にあるものとを容易に判別することのできるプリント配線板が要求されている。
【０００８】
本発明はこのような実情に鑑みてなされたものであり、その目的は、ブラインドビアについて良否判別容易なプリント配線板、およびブラインドビアについて規格外か否かについて判定することができるプリント配線板の製造方法を提供することにある。
【課題を解決するための手段】
【０００９】
（１）請求項１に記載の発明は、絶縁層を間に挟む第１導電層と第２導電層とを導電体により接続したブラインドビアを有するプリント配線板の製造方法において、前記ブラインドビアの導電材料充填容積に対する前記導電体の充填率が第１基準値以下である前記ブラインドビアを規格外ブラインドビアとし、前記ブラインドビアの導電材料充填容積に対する前記導電体の充填率が前記第１基準値よりも大きい前記ブラインドビアを規格内ブラインドビアとして、前記規格外ブラインドビアが断線しかつ前記規格内ブラインドビアが断線しないように前記第１基準値の２乗に基づいて設定される通電条件で、前記ブラインドビアを通電することを要旨とする。
【００１０】
この発明によれば、通電により、規格内ブラインドビアを断線させず、かつ規格外ブラインドビアを断線させることができる。これにより、電気検査により、規格内ブラインドビアと規格外ブラインドビアとを容易に判別することが可能となる。
ところで、ブラインドビアの導電材料充填容積に対する導電体の充填率が小さいとき、次の２つの作用がある。第１に、第１導電層と第２導電層とを接続する導電体の断面積が小さくなる。これにより、ブラインドビアの抵抗が大きくなり、通電による発熱量が増大する。第２に、断線状態に至るまでに必要な熱容量が小さくなる。第１の作用および第２の作用は、ともに、ブラインドビアの断線を促進させる。
そこで、この点を鑑み、充填率が第１基準値以下のものを規格外ブラインドビアとした場合に、通電条件を上記第１基準値の２乗に基づいて設定する。これにより、充填率が第１基準値以下のものを規格外ブラインドビアとして選択的に断線状態にする確率を高くすることができる。
【００１６】
（２）請求項２に記載の発明は、請求項１に記載のプリント配線板の製造方法において、前記ブラインドビアの導電材料充填容積に対する前記導電体の充填率が第１基準値以下である前記ブラインドビアを規格外ブラインドビアとし、前記ブラインドビアの導電材料充填容積に対する前記導電体の充填率が１である前記ブラインドビアを規格内ブラインドビアとする場合、前記充填率が１である前記ブラインドビアを断線状態にするために必要な熱量を熱容量とし、前記充填率が１の前記ブラインドビアに前記通電条件で通電することにより前記ブラインドビアが発する熱量を発熱量として、前記熱容量に対する前記発熱量の比が前記第１基準値の２乗以上かつ１より小さい値となるように、前記通電条件を設定することを要旨とする。
【００１７】
熱容量に対する発熱量の比を１以上として通電条件を設定するとき、充填率が１のブラインドビアが断線するおそれがある。一方、熱容量に対する発熱量の比を第１基準値の２乗未満として通電条件を設定するとき、充電率が第１基準値以下のブラインドビアが断線しないおそれがある。
【００１８】
この点、本発明では、上記構成とすることにより、充填率が１のブラインドビアが断線することを抑制し、かつ充填率が第１基準値以下のブラインドビアが断線しないことを抑制することができる。
【００１９】
（３）請求項３に記載の発明は、絶縁層を間に挟む第１導電層と第２導電層とを導電体により接続したブラインドビアを有するプリント配線板の製造方法において、前記第１導電層が前記導電体と接触するものとして、前記第１導電層と前記導電体との接触面に対する接触率が第２基準値以下である前記ブラインドビアを規格外ブラインドビアとし、前記第１導電層と前記導電体との接触面に対する接触率が前記第２基準値よりも大きい前記ブラインドビアを規格内ブラインドビアとして、前記規格外ブラインドビアが断線しかつ前記規格内ブラインドビアが断線しないように前記第２基準値に基づいて設定される通電条件で、前記ブラインドビアを通電することを要旨とする。
【００２０】
第１導電層と導電体との間の接触率が小さくなるとき、第１導電層と導電体との接触抵抗が増大する。これは、ブラインドビアの断線を促進させるように作用する。本発明では、この点を鑑み、接触率が第２基準値以下であるブラインドビアを規格外ブラインドビアとした場合に、通電条件を、上記第２基準値に基づいて設定する。これにより、接触率が第２基準値以下のものを規格外ブラインドビアとして選択的に断線状態にする確率を高くすることができる。
【００２１】
（４）請求項４に記載の発明は、請求項３に記載のプリント配線板の製造方法において、前記第１導電層が前記導電体と接触するものとして、前記第１導電層と前記導電体との接触面に対する接触率が第２基準値以下である前記ブラインドビアを規格外ブラインドビアとし、前記第１導電層と前記導電体との接触面に対する接触率が１である前記ブラインドビアを規格内ブラインドビアとする場合、前記接触率が１である前記ブラインドビアを断線状態にするために必要な熱量を熱容量とし、前記接触率が１である前記ブラインドビアに前記通電条件で通電することにより前記ブラインドビアが発熱する熱量を発熱量として、前記熱容量に対する前記発熱量の比が前記第２基準値以上かつ１より小さい値となるように、前記通電条件を設定することを要旨とする。
【００２２】
熱容量に対する発熱量の比を１以上として通電条件を設定するとき、接触率が１のブラインドビアが断線するおそれがある。一方、熱容量に対する発熱量の比を第２基準値未満として通電条件を設定するとき、接触率が第２基準値以下のブラインドビアが断線しないおそれがある。
【００２３】
本発明では、上記構成とすることにより、接触率が１のブラインドビアが断線することを抑制し、かつ接触率が第２基準値以下のブラインドビアが断線しないことを抑制することができる。
（５）請求項５に記載の発明は、請求項１〜４のいずれか一項に記載のプリント配線板において、前記ブラインドビアの通電後、前記ブラインドビアの断線状態について電気検査することにより前記規格外ブラインドビアと前記規格内ブラインドビアとを区別することを要旨とする。
この発明によれば、規格内ブラインドビアと規格外ブラインドビアとを区別するため、プリント配線板内に規格外ブラインドビアがあるか否かについて容易に把握することができる。
【００２４】
（６）請求項６に記載の発明は、請求項１〜５のいずれか一項に記載のプリント配線板の製造方法において、前記導電体には、平均粒径が０．５μｍ〜２．０μｍの銀粒子と平均粒径が１０ｎｍ〜５００ｎｍの銀粒子とが含まれることを要旨とする。
【００２５】
正常なブラインドビアにおいて、平均粒径が１０ｎｍ〜５００ｎｍの銀粒子が含まれていない導電性ペーストを用いて形成されたブラインドビアに対して上記の通電を行うと、通電による加熱によりブラインドビアが膨張することに起因して銀粒子同士の接点が離れ、抵抗が高くなることがある。
【００２６】
これに対して、正常なブラインドビアにおいて、平均粒径が１０ｎｍ〜５００ｎｍの銀粒子が含む導電性ペーストを用いて形成されたブラインドビアに対して上記の通電を行うと、抵抗が高くなることは殆どない。これは、通電による加熱により１０ｎｍ〜５００ｎｍの銀粒子の表面または全体の溶融等によりブラインドビア内に導通経路を増大させるためである。すなわち、この種のブラインドビアでは、平均粒径が１０ｎｍ〜５００ｎｍの銀粒子が含まれていない導電性ペースト３０に比べて通電前後の抵抗の上昇が小さい。
【００２７】
この発明では、上記組成のブラインドビアを有したプリント配線板に対して通電を行う。これにより、平均粒径が１０ｎｍ〜５００ｎｍの銀粒子が含まれていないブラインドビアに通電を行う場合と比べて通電前後におけるブラインドビアの抵抗上昇を小さくすることができる。
【００２８】
（７）請求項７に記載の発明は、請求項１〜６のいずれか一項に記載のプリント配線板の製造方法において、前記第１導電層および前記第２導電層の少なくとも一方をステンレスにより形成することを要旨とする。
【００２９】
導電層を形成する材料のうちステンレスは表面が酸化しやすいことで知られている。このため、第１導電層または第２導電層がステンレスにより形成されている場合、ステンレスの表面酸化により、導電体と導電層との接着力が低下するとともに導電体とこれら導電層との間での接触抵抗が大きくなる。表面酸化しているブラインドビアは、将来的に断線するおそれがあるため、回路の構成として使用しないことが望ましい。
【００３０】
本発明では、第１導電層および第２導電層の少なくとも一方をステンレスにより形成されているプリント配線板に本発明を適用する。これにより、ステンレスの酸化により導電体と導電層との間の接着力が小さくなっているブラインドビアまたは導電体と導電層と間の接触抵抗が増大しているブラインドビアを、規格内ブラインドビアから電気的に判別可能とすることができる。
【００３１】
（８）請求項８に記載の発明は、請求項１〜７のいずれか一項に記載のプリント配線板の製造方法において、前記ブラインドビアを被覆層により覆うことを要旨とする。
ブラインドビアを通電すると、規格外ブラインドビアが焼損し、粉塵が生じることがある。粉塵がプリント配線板上に残存する場合、その後プリント配線板に電子部品等が搭載されて電気回路として動作させるときに粉塵が電子部品の端子の間に挟まって、動作不良を生じさせるおそれがある。本発明では、この点を考慮し、焼損による粉塵が移動しないように、ブラインドビアを被覆層により覆う。これにより、上記のような粉塵による動作不良が生じることを抑制することができる。
【００３２】
（９）請求項９に記載のプリント配線板は上記製造方法により製造されていることを要旨とする。
この発明によれば、上記製造方法によりブラインドビアが通電されているため、通電により選別された規格内ブラインドビアには規格外ブラインドビアが殆ど含まれていない。このため、プリント配線板が周囲の環境変化により変形または膨張収縮することがあっても、規格内ブラインドビアが断線することは殆どない。すなわち、通電を行っていないプリント配線板に比べて、プリント配線板の変形または膨張収縮により、ブラインドビアが断線する頻度を小さくすることができる。
【発明の効果】
【００３３】
本発明によれば、ブラインドビアについて良否判別容易なプリント配線板、およびブラインドビアについて規格外か否かについて判定することができるプリント配線板を提供することができる。
【図面の簡単な説明】
【００３４】
【図１】本発明の一実施形態のプリント配線板について、その断面構造を示す断面図。
【図２】同実施形態のプリント配線板について、ブラインドビアの断面構造を示す断面図。
【図３】同実施形態のプリント配線板の製造方法について、各製造工程の基板の断面構造を示す断面図。
【図４】同実施形態のプリント配線板について、規格外ブラインドビアの断面構造を示し、（Ａ）は未充填があるブラインドビアの断面図、（Ｂ）は絶縁性異物を含むブラインドビアの断面図、（Ｃ）は接触面の一部が非接触状態にあるブラインドビアの断面図。
【図５】同実施形態のプリント配線板についてブラインドビアの検査方法を模式的に示す模式図。
【図６】未充填がある規格外ブラインドビアについて、通電条件を導くためのモデル。
【図７】同実施形態のプリント配線板について、各通電条件におけるブラインドビアの断線結果を示すテーブル。
【図８】同実施形態のプリント配線板について、充填率と選択断線可能範囲との関係を示すグラフ。
【図９】接触面に非接触部分があるブラインドビアについて、通電条件を導くためのモデル。
【発明を実施するための形態】
【００３５】
以下に、本発明の実施形態について説明する。
図１を参照して、プリント配線板の断面構造について説明する。
プリント配線板１は、金属箔により形成された第１導電層２と、第１導電層２の表面上に設けられた絶縁層３と、絶縁層３の表面上に設けられ、所定の配線パターンを形成する第２導電層４と、第１導電層２と第２導電層４とを接続するブラインドビア５と、第２導電層４を被覆する被覆層１１とを備えている。なお、第１導電層２と第２導電層４とはブラインドビア５以外の部分では電気的に接続されていない。
【００３６】
第１導電層２はステンレスにより形成され、第１導電層２の厚みは１μｍ〜１００μｍとされている。なお、第１導電層２としては、ステンレスのほか、アルミニウム、鉄、銅、ニッケル、チタン、モリブデン、クロム、亜鉛等からなる金属箔を用いてもよい。
【００３７】
絶縁層３としては、柔軟性にすぐれた樹脂材料が用いられる。例えば、ポリエステル系の樹脂、ポリアミド系の樹脂、ポリイミド系の樹脂により形成される。絶縁層３の厚みは５μｍ〜２００μｍとされている。
【００３８】
第２導電層４は銅により形成されている。銅のほか、例えば、アルミニウム、ニッケル、金、はんだ、またはこれらの合金等により第２導電層４を形成してもよい。また、第２導電層４と、絶縁層３の間に、密着力を高めるために、ニッケルおよびクロムを含有させてもよい。また、第２導電層４が銅および銅合金の場合、第２導電層４と絶縁層３の間の層を設け、この層を、第２導電層４の表面に形成されるニッケルめっき層とこのニッケルめっき層の表面上に形成される金めっき層とにより構成してもよい。
【００３９】
被覆層１１は、上記絶縁層３と同様の樹脂材料により形成されている。例えば、ポリエステル系の樹脂、ポリアミド系の樹脂、ポリイミド系の樹脂が被覆層１１の形成のために用いられる。被覆層１１の厚みは５μｍ〜２００μｍとされている。
【００４０】
ブラインドビア５は、第１導電層２と第２導電層４とを接続する導電体７により構成されている。導電体７は、導電性ペースト３０を加熱硬化したものである。ブラインドビア５の直径は１０μｍ〜２００μｍとされ、深さは５μｍ〜２００μｍとされる。導電体７は導電性フィラーとエポキシ樹脂（硬化物）とを含む。導電性フィラーとエポキシ樹脂との容積比は６０対４０とされている。
【００４１】
導電性ペースト３０としては、バインダ中に平均粒径の異なる２種類の導電性フィラーがエポキシ樹脂に分散されたものが用いられる。第１導電性フィラー２１としては平均粒径０．５μｍ〜２．０μｍの銀粉末が用いられ、第２導電性フィラー２２としては平均粒径１０ｎｍ〜５００ｎｍの銀粉末が用いられている。なお、第１導電性フィラー２１および第２導電性フィラー２２としては、銀粉末のほか、銀コート銅粉末、白金、金、銅、ニッケルおよびパラジウムの粉末を用いることができる。なお、平均粒径とは、粒径の積算分布における積算値５０％の値（Ｄ５０）を示す。積算分布は、走査型電子顕微鏡（ＳＥＭ）により観察した５００個の粒子の画像解析により測定した円半径から体積換算して求めた値、動的光散乱式粒子径・粒度分布測定装置により求められる。
【００４２】
バインダとしては、熱硬化性のエポキシ樹脂が用いられている。バインダは有機溶剤に溶かして用いられる。導電性ペースト３０はスクリーン印刷等により貫通孔６に充填されるため、導電性ペースト３０の有機溶剤としては印刷性に優れた溶媒が用いられる。例えば、カルビトールアセテートやブチルカルビトールアセテートが用いられる。
【００４３】
図２を参照して、ブラインドビア５の断面構造について説明する。
ブラインドビア５は、貫通孔６に導電性ペースト３０を充填し加熱処理することにより形成される。加熱処理により、溶剤が除去されるとともにバインダは硬化収縮して、導電性フィラー同士が互いに押圧された状態で接触する。導電性フィラーとして、平均粒径の異なる２種類のものが用いられているため、貫通孔６に導電性ペースト３０を充填したとき、第１導電性フィラー２１同士の隙間に第２導電性フィラー２２が入り込む。このため、平均粒径の異なる２種類の導電性フィラーを用いて形成されたブラインドビア５は、第１導電性フィラー２１のみを用いて形成されたブラインドビア５に比べて、貫通孔６の内部の導電性フィラーの密度が高く、かつ抵抗値が小さい。また、導電性フィラー同士の接点が多いため、導電体７が膨張したときの抵抗変化は、第１導電性フィラー２１のみを用いて形成されたブラインドビア５に比べて小さい。
【００４４】
図３を参照して、プリント配線板１の製造方法の一例を説明する。図３（Ａ）〜（Ｃ）は、プリント配線板１の製造方法を説明するための断面図である。
図３（Ａ）に示すように、絶縁層３の一方の面にセミアディティブ法により第２導電層４を形成する。
【００４５】
次に、図３（Ｂ）に示すように、貫通孔６に導電性ペースト３０を充填することにより、第１導電層２と第２導電層４とを当該導電性ペースト３０を介して電気的に接続する。導電性ペースト３０の充填はスクリーン印刷法により行なわれる。そして、導電性ペースト３０の充填後、当該導電性ペースト３０を加熱処理して硬化させる。
【００４６】
次に、図３（Ｃ）に示すように、第２導電層４の表面上に被覆層１１を積層して、第２導電層４および導電体７を被覆層１１で被覆する。具体的には、ポリイミド系の感光性カバーコートインクをスクリーン印刷等により塗工した後、乾燥し、さらに、露光現像して、第２導電層４の表面および導電体７の表面上に、ポリイミド樹脂からなるフィルム状の被覆層１１を形成する。以上の工程により、プリント配線板１が形成される。
【００４７】
ところで、導電性ペースト３０の性質にはロット間にばらつきがあり、導電性ペースト３０の性質は時間とともに変化する。また、印刷作業にばらつきがあり、第１導電層２の表面状態も様々であり、表面が酸化しているもの、表面の凹凸の小さいもの、表面にメッキ液が付着しているもの等がある。これらの要因により、ブラインドビア５の製造過程において種々の不良品が形成される。
【００４８】
図４を参照して、ブラインドビア５の各種不良品について説明する。
図４（Ａ）に示されるようにブラインドビア５の内部に未充填部５０が形成される場合や、ブラインドビア５の内部に気泡が含まれる場合がある。以降では、内部に未充填部５０が存在するブラインドビア５や気泡を含むブラインドビア５を「未充填ブラインドビア５Ｘ」という。
【００４９】
ブラインドビア５の内部の未充填部５０は、導電性ペースト３０の粘度が適切でないこと、あるいは印刷工程が速すぎること等により発生する。ブラインドビア５の内部に気泡が入る要因としては、導電性ペースト３０内に気泡が含まれることがあること、印刷法等により導電性ペースト３０を貫通孔６に充填する際に気泡が形成されること等が挙げられる。気泡または未充填部５０の一部は、ブラインドビア５の加熱処理工程により消滅するが、一部が残存する。気泡または未充填部５０は、ブラインドビア５内の導電体７の量を少なくするため、ブラインドビア５の抵抗値を増大させる要因となる。
【００５０】
図４（Ｂ）に示すように、ブラインドビア５の内部には絶縁性異物５１が存在する場合もある。以降では、絶縁性異物５１が含まれるブラインドビア５を「含異物ブラインドビア５Ｙ」という。
【００５１】
ブラインドビア５の内部に気泡が入る要因としては、導電性ペースト３０内に絶縁性異物５１が含まれることがあること、印刷法等により導電性ペースト３０を貫通孔６に充填する際に絶縁性異物５１が混入すること等が挙げられる。絶縁性異物５１は、例えばプリント配線板１の搬送工程等で絶縁層３が欠けることにより発生する。絶縁性異物５１は電気を通さないため、ブラインドビア５の抵抗が増大する。
【００５２】
図４（Ｃ）に示すように、導電体７と第１導電層２との接触面７Ａで両者が接触していない場合もある。以降では、導電体７と第１導電層２とが部分的に接触しているブラインドビア５、または導電体７と第１導電層２とが接触していないブラインドビア５を「部分接触ブラインドビア５Ｚ」という。
【００５３】
導電体７と第１導電層２の非接触状態は、ブラインドビア５の加熱処理工程における導電体７の膨張また収縮により導電体７と第１導電層２とが剥離すること、製造工程においてプリント配線板１に外力が加わることにより形成される。また、第１導電層２の表面が酸化することにより接着力が低下することに起因して非接触状態のブラインドビア５が形成される。導電体７と第１導電層２とが非接触状態にあるとき、ブラインドビア５の抵抗は大きくなる。
【００５４】
上記未充填ブラインドビア５Ｘおよび含異物ブラインドビア５Ｙは、ブラインドビア５の軸方向において断面積が小さくなっている部分が存在する。当該部分は、断面積が小さいために力が集中しやすいこと、また電流が集中して過熱状態になりやすいことに起因して、当該部分で断線するおそれがある。
【００５５】
また、部分接触ブラインドビア５Ｚは、非接触状態のないブラインドビア５と比べて、導電体７と第１導電層２との間の接触抵抗が大きいこと、当該非接触状態の部分を起点として剥離し易くなっていることに起因して、当該部分で断線するおそれがある。
【００５６】
以上のように、未充填ブラインドビア５Ｘおよび含異物ブラインドビア５Ｙおよび部分接触ブラインドビア５Ｚは、正常ブラインドビア５に比べて、断線が生じやすい。このため、プリント配線板１から正常ブラインドビア５と判別するために、製造工程中でブラインドビア５の良否判定検査が行われている。
【００５７】
図５を参照して、ブラインドビア５の良否判定検査について説明する。
良否判定検査では、規格外ブラインドビア５Ｂを断線状態にするとともに、規格内ブラインドビア５Ａと規格外ブラインドビア５Ｂとを判別し、さらに、目視で両者の判別をすることができるように、マーキングをする。
【００５８】
規格内ブラインドビア５Ａは、ブラインドビア５の導電材料充填容積に対する充填率が第１基準値Ｃよりも大きいもの、および導電体７と第１導電層２との接触面７Ａにおける接触率が第２基準値Ｄよりも大きいものを示す。
【００５９】
規格外ブラインドビア５Ｂは、ブラインドビア５の導電材料充填容積に対する充填率が第１基準値Ｃ以下、および導電体７と第１導電層２との接触面７Ａにおける接触率が第２基準値Ｄ以下のものを示す。
【００６０】
なお、上記導電材料充填容積とは、貫通孔６および第１導電層２により形成される孔の容積を示す。充填率が１のとき、導電体７の体積とブラインドビア５の導電材料充填容積とが一致するものとする。
【００６１】
通電および電気検査は１つの検査機により行われる。検査機のヘッドには、通電用の第１プローブ４０Ａと電気検査用の第２プローブ４０Ｂとが設けられている。第１プローブ４０Ａは、軸方向に対向する第１端子４１と第２端子４２とにより構成されている。第１端子４１は電流回路に接続されている。第２プローブ４０Ｂは、軸方向に対向する第３端子４３と第４端子４４とにより構成されている。第３端子４３と第４端子４４は両端子の間の電圧を測定する電圧測定器６０に接続され、電流と電圧から抵抗値を導いている。
【００６２】
ブラインドビア５の通電および電気検査を行うときは、第１端子４１および第３端子４３を導電体７に接続するともに、第２端子４２および第４端子４４を第１導電層２に接続する。
【００６３】
ブラインドビア５の良否判定検査は、ブラインドビア５に通電を行う工程（以下、「通電工程」）と、所定時間経過後、このブラインドビア５の電気検査をする工程（以下、「電気検査工程」）と、電気検査の結果に基づいてブラインドビア５にマーキングをする工程（以下、「マーキング工程」）とを含む。以下、各工程について説明する。
【００６４】
通電工程では、所定条件（以下、「通電条件」）の電流をブラインドビア５に流すことにより、規格外ブラインドビア５Ｂを断線させる。これにより、規格内ブラインドビア５Ａと規格外ブラインドビア５Ｂとを電気検査により判別することができるようにする。
【００６５】
電気検査工程での判定は、次のように行う。ブラインドビア５の抵抗値が判定値以上のとき、ブラインドビア５が断線状態にある旨すなわち規格外ブラインドビア５Ｂである旨判定する。ブラインドビア５の抵抗値が判定値未満のときブラインドビア５が断線状態にない旨すなわち規格内ブラインドビア５Ａである旨判定する。
【００６６】
マーキング工程では、規格外ブラインドビア５Ｂである旨判定されたものに対して当該ブラインドビア５の周囲にマーキングを行う。マーキングの印の大きさは、目視により判別することができるものとする。
【００６７】
図６〜図９を参照して、ブラインドビア５の通電条件を導き出すための通電条件設定式について説明する。
通電工程では、規格内ブラインドビア５Ａを断線させず、かつ規格外ブラインドビア５Ｂを断線させる必要がある。このような通電条件は通電条件設定式により設定される。通電条件設定式は、規格外ブラインドビア５Ｂをモデル化したものに基づいて求められる。
【００６８】
不良モデルとしては２種類考えられる。第１モデルは、上記未充填ブラインドビア５Ｘおよび含異物ブラインドビア５Ｙに対応するモデルである。第２モデルは、部分接触ブラインドビア５Ｚに対応するモデルである。各モデルに対応して通電条件設定式が異なるため、モデルに対応する通電条件設定式をそれぞれ説明する。
【００６９】
図６を参照して、第１モデルについて説明する。
第１モデルでは、気泡または未充填部５０または絶縁性異物５１には電流が流れないものとして扱う。そして、気泡および未充填部５０および絶縁性異物５１の形状や個数に関係なく、ブラインドビア５内の導電材料充填容積に対する導電体７の体積の比率を示す充填率に応じて、ブラインドビア５の断面積を小さくする。例えば、完全に充填されているブラインドビア５の充填率を１とし、導電体７の断面積をＳとするとき、充填率が０．３のブラインドビア５の断面積を「Ｓ×０．３」とする。
【００７０】
このような第１モデルにおいて、充填率が第１基準値Ｃ以下を規格外とする通電条件を導き出すための通電条件設定式は以下のように求められる。なお、「充填率が第１基準値Ｃ以下を規格外とする通電条件」とは、充填率が第１基準値Ｃ以下のブラインドビア５を規格外ブラインドビア５Ｂとして、規格外ブラインドビア５Ｂを断線させるための通電条件をいう。
【００７１】
通電条件は、第一に、充填率が第１基準値Ｃ以下のブラインドビア５を断線させること、第二に、充填率が１であるブラインドビア５を断線させないことを要件とする。以下、要件ごとに説明する。
【００７２】
充填率が第１基準値Ｃであるブラインドビア５を断線させるための条件は次のようになる。
通電によるブラインドビア５の発熱量をＪ１とする。一方、ブラインドビア５が室温にある状態から導電体７が溶融して断線状態に至るまでの熱容量をＱ１とする。すると、充填率が第１基準値Ｃであるブラインドビア５を断線させるための条件式は次のように与えられる。
Ｊ１／Ｑ１≧１  …  （１）
一方、充填率が１であるブラインドビア５を断線させない条件は次のようになる。
【００７３】
通電によるブラインドビア５の発熱量をＪＡとする。一方、ブラインドビア５が室温にある状態から導電体７が溶融して断線状態に至るまでの熱容量をＱＡとする。すると、充填率が１であるブラインドビア５を断線させないための条件式は次のように与えられる。
ＪＡ／ＱＡ＜１  …  （２）
一般に、発熱量（Ｊ）は、通電の電流を「Ｉ」、通電時間を「ｔ」、ブラインドビア５の抵抗を「Ｒ」とするとき、「Ｊ＝Ｉ２・ｔ・Ｒ」として与えられる。導電体７の比抵抗を「ρ」、導電体７と第１導電層２との接触抵抗を「Ｒｃ」、接触抵抗による発熱が導電体７の加熱に寄与する割合を「α」、導電体７の断面積を「Ｓ」とするとき、抵抗は「Ｒ＝（ρ・ｄ＋α・Ｒｃ）／Ｓ」として与えられる。第１モデルでは充填率と断面積とを比例関係にあると仮定するため、この仮定と上記抵抗の式に基づけば、抵抗は充填率に反比例する。すなわち、充填率が１のブラインドビア５の発熱量（ＪＡ）と、充填率が第１基準値Ｃであるブラインドビア５の発熱量（Ｊ１）との関係は次のようになる。
Ｊ１＝ＪＡ／Ｃ  …  （３）
ブラインドビア５が室温にある状態から導電体７が溶融して断線状態に至るまでの熱容量（Ｑ）は、導電体７の熱容量密度を「Ａ」とし、ブラインドビア５の導電材料充填容積を「Ｖ」とし、室温と導電体７の溶融温度との差を「Ｔｄ」とするとき、「Ｑ＝Ａ・Ｖ・Ｔｄ」として与えられる。この式において、「Ａ」と「Ｔｄ」は定数であるため、熱容量（Ｑ）は導電体７の体積に比例する。すなわち、充填率が１のブラインドビア５の熱容量（ＱＡ）と、充填率が第１基準値Ｃであるブラインドビア５の熱容量（Ｑ１）との関係は次のようになる。
Ｑ１＝ＱＡ・Ｃ  …  （４）
上記式（１）および式（２）をまとめ、上記式（３）および式（４）に基づいて変形すると、以下の式（通電条件設定式）が成立する。
Ｃ２≦ＪＡ／ＱＡ＜１  …  （５）
すなわち、上記式（５）を満たすように電流および通電時間を設定することにより、充填率が１であるブラインドビア５を断線させず、かつ充填率が第１基準値Ｃ以下のブラインドビア５を断線させることができる。
【００７４】
図７および図８を参照して、充填率が１のブラインドビア５と充填率が０．４のブラインドビア５とを各種通電条件で通電したときの断線結果について説明する。そして、充填率が０．４以下であるブラインドビア５を断線するとともに充填率が１であるブラインドビア５を断線しない通電条件を導き出すための上記通電条件設定式が有効なものである否かについて検討する。
【００７５】
この試験の試料を次のように作成した。充填率が１であるブラインドビア５としては、半径３０μｍ、深さ２５μｍの貫通孔６をＵＶ−ＹＡＧレーザにより形成し、貫通孔６に導電性ペースト３０を充填し、導電性ペースト３０を加熱硬化したものを用いた。
【００７６】
充填率が０．４のブラインドビア５としては、半径１９μｍ、深さ２５μｍの貫通孔６をレーザにより形成し、この貫通孔６に導電性ペースト３０を充填し、導電性ペースト３０を加熱硬化したものを用いた。すなわち、第１モデルに基づいて規格外ブラインドビア５Ｂを形成した。
【００７７】
式（５）のＪＡ／ＱＡを求めるため、発熱量（ＪＡ）は次のように求めた。
発熱量は上記したように「ＪＡ＝Ｉ２・ｔ・Ｒ」として与えられる。抵抗Ｒは「Ｒ＝（ρ・ｄ＋α・Ｒｃ）／Ｓ」により与えられる。電流Ｉと通電時間ｔ以外の各パラメータとして次の値を用いた。
・導電体７の比抵抗（ρ）を１．０×１０−４Ω・ｃｍとした。
・ブラインドビア５の深さ（ｄ）は２５μｍとした。
・導電体７の断面積（Ｓ）を半径３０μｍの円面積とした。
・導電体７と第１導電層２（ステンレス）との接触抵抗Ｒｃは２．４×１０−６Ω・ｃｍ２とした。
・接触抵抗による発熱が導電体７の加熱に寄与する割合αは０．５とした。接触部分における発熱量の半分が導電体７に伝わり、残りの半分が第１導電層２に伝わると仮定して、この値を設定した。
【００７８】
熱容量（ＱＡ）は次のように求めた。
熱容量は上記したように「ＱＡ＝Ａ・Ｖ・Ｔｄ」として与えられる。ここで、各パラメータとして次の値を用いた。
・導電材料充填容積（Ｖ）は、ブラインドビア５の貫通孔６を半径３０μｍ、深さ２５μｍの円柱とみなして算出した。
・室温と導電体７の溶融温度との差（Ｔｄ）は、銀が溶融温度９６２℃と室温２０℃とを用いて算出した。
・導電体７の熱容量密度（Ａ）は２．０２Ｊ／（Ｋ・ｃｍ３）とした。
【００７９】
導電体７の熱容量密度（Ａ）の値は、導電性フィラー（銀粒子）とエポキシ樹脂との容積比が６０対４０であることを考慮して、導電性フィラーの熱容量と導電性フィラーの容積比との積に、エポキシ樹脂の熱容量とエポキシ樹脂の容積比との積を足して得た値とした。ここで、導電性フィラー（銀粒子）の熱容量密度として２．４８Ｊ／（Ｋ・ｃｍ３）を用いた。エポキシ樹脂の熱容量密度として１．３２Ｊ／（Ｋ・ｃｍ３）を用いた。
【００８０】
図７に示す各通電条件は、充填率が０．４以下であるブラインドビア５を規格外ブラインドビア５Ｂとして断線させるための通電条件設定式（上記式（５））が有効か否かを確認するために設定した条件である。
【００８１】
第１条件〜第３条件は、ＪＡ／ＱＡの値が上記式（５）を満たすように設定した条件である。すなわち、ＪＡ／ＱＡの値が０．１６（０．４２）〜１．０の間の値をとるように設定した通電条件である。この通電条件で通電を行った場合、充填率が０．４のブラインドビア５を断線させることができた。また、充填率が１のブラインドビア５を断線させずに存在させることができた。
【００８２】
第４条件および第５条件は、ＪＡ／ＱＡの値が上記式（５）の下限値よりも小さい値となるように設定した条件である。すなわち、ＪＡ／ＱＡの値が０．１６（０．４２）よりも小さい値となるように設定した通電条件である。この通電条件で通電を行った場合、充填率が０．４のブラインドビア５を断線させることができなかった。
【００８３】
第６条件は、ＪＡ／ＱＡの値が上記式（５）の上限値よりも大きい値となるように設定した条件である。すなわちＪＡ／ＱＡの値が１よりも大きい値となるように設定した通電条件である。この通電条件で通電を行った場合、充填率が１のブラインドビア５が断線した。
【００８４】
以上の結果によれば、上記式（５）を満たすように通電条件を設定することにより、充填率が０．４以下であるブラインドビア５を断線させることができ、かつ充填率が１のブラインドビア５を断線させないことができる。
【００８５】
図８は、通電条件設定式を図示したものである。縦軸は、ＪＡ／ＱＡの値を示す。横軸は、規格外ブラインドビア５Ｂの充填率の上限値を示す。図上の各点は、図７に示す各通電条件における断線結果を示す。
【００８６】
ＪＡ／ＱＡが１以上である範囲は、充填率が１〜０までの全てのブラインドビア５が断線する範囲（全ブラインドビア断線範囲）を示す。すなわち、この範囲の通電条件では、全てのブラインドビア５が断線する可能性がある。
【００８７】
ＪＡ／ＱＡが「Ｃ２≦ＪＡ／ＱＡ＜１」を満たす範囲は、充填率が第１基準値Ｃ以下のブラインドビア５を断線させることができ、かつ充填率が１のブラインドビア５を断線させない範囲（選択断線可能範囲）を示す。すなわち、この範囲の通電条件では、充填率が第１基準値Ｃ以下のブラインドビア５を断線することができる。
【００８８】
「ＪＡ／ＱＡ＜Ｃ２」を満たす範囲は、充填率が第１基準値Ｃであるブラインドビア５を断線させることがでない範囲（断線不可能範囲）を示す。すなわち、この範囲の通電条件では、充填率が第１基準値Ｃ以下のブラインドビア５を断線することができない。
【００８９】
図９を参照して、第２モデルに対応する通電条件設定式について以下に説明する。
第２モデルは、導電体７と第１導電層２との接触面７Ａに未接触の部分があるブラインドビア５をモデル化したものである。このモデルでは、ブラインドビア５には、気泡または未充填部５０または絶縁性異物５１が含まれていないものとする。すなわち、充填率を１とする。
【００９０】
このような第２モデルにおいて、接触率が第２基準値Ｄ以下を規格外とする通電条件を導き出すための通電条件設定式は以下のように求められる。なお、「接触率が第２基準値Ｄ以下を規格外とする通電条件」とは、接触率が第２基準値Ｄ以下のブラインドビア５を規格外ブラインドビア５Ｂとして、この規格外ブラインドビア５Ｂを断線させるための通電条件をいう。ここで、接触率は、導電体７と第１導電層２との接触面７Ａの大きさを基準面積として、基準面積に対する導電体７と第１導電層２との接触面積の比率とする。
【００９１】
通電条件は、第一に、接触率が第２基準値Ｄ以下のブラインドビア５を断線させること、第二に、接触率が１であるブラインドビア５を断線させないことを要件とする。以下、要件ごとに説明する。
【００９２】
接触率が第２基準値Ｄであるブラインドビア５を断線させるための条件は次のようになる。
通電によるブラインドビア５の発熱量をＪ２とする。一方、ブラインドビア５が室温にある状態から導電体７が溶融して断線状態に至るまでの熱容量をＱ２とする。すると、接触率が第２基準値Ｄであるブラインドビア５を断線させるための条件式は次のように与えられる。
Ｊ２／Ｑ２≧１  …  （６）
接触率が１であるブラインドビア５を断線させない条件は、第１モデルと同様に求められる。すなわち、次の条件式が成立する。
ＪＡ／ＱＡ＜１  …  （７）
一般に、発熱量（Ｊ）は、上記したように「Ｊ＝Ｉ２・ｔ・Ｒ」として与えられる。抵抗は、接触率に反比例すると考えられるため、接触率が１の抵抗をＲＡとすると、接触率が第２基準値Ｄの抵抗は「ＲＡ／Ｄ」となる。すると、接触率が１のブラインドビア５の発熱量（ＪＡ）と、接触率が第２基準値Ｄであるブラインドビア５の発熱量（Ｊ２）との関係は、次のようになる。
Ｊ２＝ＪＡ／Ｄ  …  （８）
ブラインドビア５が室温にある状態から導電体７が溶融して断線状態に至るまでの熱容量（Ｑ）は、接触率とは無関係であるため、接触率が１のブラインドビア５の熱容量（ＱＡ）と、接触率が第２基準値Ｄであるブラインドビア５の熱容量（Ｑ２）との関係は次のようになる。
Ｑ２＝ＱＡ  …  （９）
上記式（６）および式（７）をまとめ、上記式（８）および式（９）に基づいて変形すると、以下の式（通電条件設定式）が成立する。
Ｄ≦ＪＡ／ＱＡ＜１  …  （１０）
すなわち、上記式（１０）を満たすように電流および通電時間を設定することにより、接触率が１であるブラインドビア５を断線させず、かつ接触率が第２基準値Ｄであるブラインドビア５を断線させることができる。
【００９３】
以上のように、上記式（５）または式（１０）に基づく通電条件によれば、所定のパラメータを用いて規格外として設定した規格外ブラインドビア５Ｂを断線させることができる。なお、２つの式のうちいずれを採用するかについては、例えば、プリント配線板１の製造工程において発生しやすい不良の種類に基づいて、その種類に対応する式を選択する。すなわち、プリント配線板１の製造過程において、未充填ブラインドビア５Ｘおよび含異物ブラインドビア５Ｙが発生することが多く、部分接触ブラインドビア５Ｚが殆ど発生しないときは、充填率について不良規格を設定し、上記式（５）に基づいて通電条件を設定する。一方、部分接触ブラインドビア５Ｚが発生することが多いときは、接触率について不良規格を設定し、上記式（１０）に基づいて通電条件が設定する。また、未充填ブラインドビア５Ｘおよび含異物ブラインドビア５Ｙおよび部分接触ブラインドビア５Ｚのいずれの不良も発生するときは、上記式（５）および上記式（１０）に基づいて通電条件を導き、最も厳しい条件すなわち通電条件（Ｉ２・ｔ）の大きい通電条件を選択する。
【００９４】
以上に説明した本実施形態によれば、以下の効果を得ることができる。
（１）本実施形態では、規格外ブラインドビア５Ｂが断線しかつ規格内ブラインドビア５Ａが断線しない通電条件で、ブラインドビア５を通電する。この構成によれば、通電により、規格内ブラインドビア５Ａを断線させず、かつ規格外ブラインドビア５Ｂを断線させることができる。これにより、規格内ブラインドビア５Ａと規格外ブラインドビア５Ｂとを電気検査により容易に判別することが可能となる。
【００９５】
（２）本実施形態では、ブラインドビア５の通電後、ブラインドビア５の断線状態について電気検査することにより規格内ブラインドビア５Ａと規格外ブラインドビア５Ｂとをマーキングにより区別する。これにより、プリント配線板１内に規格外ブラインドビア５Ｂがあるか否かについて容易に把握することができる。
【００９６】
（３）本実施形態では、ブラインドビア５内の導電材料充填容積に対する導電体７の充填率が第１基準値Ｃ以下であるブラインドビア５を規格外ブラインドビア５Ｂとする場合に、通電条件を第１基準値Ｃの２乗に基づいて設定する。これにより、充填率が第１基準値Ｃ以下のブラインドビア５を規格外ブラインドビア５Ｂとして選択的に断線状態にする確率を高くすることができる。
【００９７】
（４）本実施形態では、熱容量に対する発熱量の比（ＪＡ／ＱＡ）が第１基準値Ｃの２乗以上かつ１より小さい値となるように、通電条件を設定する。これにより、充填率が１のブラインドビア５が断線することを抑制し、かつ充填率が第１基準値Ｃ以下のブラインドビア５が断線しないことを抑制することができる。
【００９８】
（５）本実施形態では、第１導電層２と導電体７との接触面７Ａに対する接触率が第２基準値Ｄ以下であるブラインドビア５を規格外ブラインドビア５Ｂとする場合に、通電条件を第２基準値Ｄに基づいて設定する。これにより、接触率が第２基準値Ｄ以下のブラインドビア５を規格外ブラインドビア５Ｂとして選択的に断線状態にする確率を高くすることができる。
【００９９】
（６）本実施形態では、熱容量に対する発熱量の比（ＪＡ／ＱＡ）が第２基準値Ｄ以上かつ１より小さい値となるように、通電条件を設定する。これにより、接触率が１のブラインドビア５が断線することを抑制し、かつ接触率が第２基準値Ｄ以下のブラインドビア５が断線しないことを抑制することができる。
【０１００】
（７）本実施形態では、平均粒径が１０ｎｍ〜５００ｎｍの銀粒子が含まれるブラインドビア５を有するプリント配線板１に対して、上記通電および電気検査を行う。この構成では、平均粒径が１０ｎｍ〜５００ｎｍの銀粒子が含まれていないブラインドビア５に通電を行う場合と比べて、通電前後におけるブラインドビア５の抵抗の上昇を小さくすることができる。すなわち、上記通電によって生じうる規格内ブラインドビア５Ａの劣化を抑制することができる。
【０１０１】
（８）本実施形態では、第１導電層２がステンレスにより形成されているブラインドビア５について通電を行う。これにより、ステンレスの酸化により導電体７と第１導電層２との間の接着力が小さくなっているブラインドビア５、または導電体７と第１導電層２と間の接触抵抗が増大している規格外ブラインドビア５Ｂを、規格内ブラインドビア５Ａから電気的に判別可能とすることができる。さらに、電気検査を行ってマーキングすることにより規格外ブラインドビア５Ｂが含むプリント配線板１であるか否かを容易に判別することができる。これにより、電気機器の部材としてプリント配線板１が用いられている場合、規格外ブラインドビア５Ｂを含むプリント配線板１を容易に除去することができる。
【０１０２】
（９）本実施形態では、焼損による粉塵が移動しないように、ブラインドビア５が被覆層により覆う。これにより、プリント配線板１を用いた電子機器において上記粉塵による動作不良が生じることを抑制することができる。
【０１０３】
（１０）本実施形態のプリント配線板１はブラインドビア５の良否判定検査が行われている。通電して選別された規格内ブラインドビア５Ａには規格外ブラインドビア５Ｂが殆ど含まれて入ないため、プリント配線板１に環境変化により変形または膨張収縮することがあっても、規格内ブラインドビア５Ａが断線することは殆どない。すなわち、通電を行っていないプリント配線板に比べて、プリント配線板１の変形または膨張収縮により、ブラインドビア５が断線する頻度を小さくすることができる。
【０１０４】
（その他の実施形態）
なお、本発明の実施態様は上記各実施形態にて例示した態様に限られるものではなく、これを例えば以下に示すように変更して実施することもできる。また以下の各変形例は、上記各実施形態についてのみ適用されるものではなく、異なる変形例同士を互いに組み合わせて実施することもできる。
【０１０５】
・上記実施形態では、ＪＡ／ＱＡが上記式（５）または式（１０）を満たす通電条件を求めるとき、ＪＡ／ＱＡの各パラメータのうち電流および通電時間以外のパラメータを物理量に基づいて設定している。すなわち、ＪＡ／ＱＡ＝（Ｉ２・ｔ・Ｒ）／（Ａ・Ｖ・Ｔｄ）のうち、「Ｒ／（Ａ・Ｖ・Ｔｄ）」の値を物理量から定めている。
【０１０６】
これに対して、次のように実測値により求めることもできる。例えば、ＪＡ／ＱＡ＝１となる「Ｉ２・ｔ」の値の最小値Ｘを実測により求め、この最小値Ｘに基づいて「Ｒ／（Ａ・Ｖ・Ｔｄ）」を求める。
【０１０７】
・上記実施形態では、条件式（５）または条件式（１０）に基づいて通電条件を設定しているが、これに代えて、条件式（５）または条件式（１０）を実際の検査結果に基づいて補正し、この補正式に基づいて通電条件を求めてもよい。
【０１０８】
・上記実施形態では、電気検査では、ブラインドビア５の抵抗の計測値に基づいてブラインドビア５の断線状態を判定する。これに対して、ブラインドビア５の電流量または電圧値に基づいてブラインドビア５の断線状態を判定してもよい。
【０１０９】
・上記実施形態では、第１導電層２と第２導電層４とがブラインドビア５のみで接続されているものについて本発明を適用しているが、以下の条件を備える場合には、ブラインドビア５以外の部分で電気的に接続されているプリント配線板１についても本発明を適用することができる。例えば、第１導電層２と第２導電層４とが２つのブラインドビア５で接続されている場合、一方のブラインドビア５が不良品であるとしてこのブラインドビア５に通電したとき、他のブラインドビア５に殆ど電流が流れない程度に両ブラインドビア５の距離が離れている場合、本発明を適用することができる。すなわち、ブラインドビア５の通電の際、第１導電層と第２導電層との間には対象のブラインドビア５以外の経路を通じて電流が流れないこと、あるいは電流が流れたとしても電流値が判定結果に影響を及ぼさないことが条件となる。
【０１１０】
・上記実施形態では、導電体７と第１導電層２と間で通電を行なっているが、導電体７と第２導電層４と間で通電を行なってもよい。導電体７と第２導電層４との間では、両者間の接触率の低下がブラインドビアの品質に影響を与えるため、上記第２モデルに近似するモデルに基づいて通電条件を設定する。すなわち、導電体７と第２導電層４との接触面に対する接触率が第３基準値以下であるブラインドビア５を規格外ブラインドビア５Ｂとするとき、第３基準値に基づいて通電条件を設定する。
【０１１１】
・上記実施形態では、導電性ペースト３０により形成されたブラインドビア５を有するプリント配線板１について本発明を適用しているが、電気メッキにより形成されたブラインドビア５を有するプリント配線板１について本発明を適用することもできる。
【０１１２】
・上記実施形態では、導電体７に接続されている第１導電層２がステンレスであるプリント配線板１について本発明を適用しているが、第１導電層２の形成材料はこれに限定されない。例えば、第１導電層２を銅により形成したプリント配線板１についても本発明を適用することができる。
【０１１３】
・上記実施形態では、導電層が２層のプリント配線板１に本発明の製造方法を適用しているが、導電層が３層以上の多層プリント配線板についても本発明を適用することができる。
【符号の説明】
【０１１４】
１…プリント配線板、２…第１導電層、３…絶縁層、４…第２導電層、５…ブラインドビア、６…貫通孔、７…導電体、７Ａ…接触面、１１…被覆層、２１…第１導電性フィラー、２２…第２導電性フィラー、３０…導電性ペースト、４０Ａ…第１プローブ、４０Ｂ…第２プローブ、４１…第１端子、４２…第２端子、４３…第３端子、４４…第４端子、５０…未充填部、５１…絶縁性異物、６０…電圧測定器。
【図１】
0005400823.tif 000002
【図２】
0005400823.tif 000003
【図３】
0005400823.tif 000004
【図４】
0005400823.tif 000005
【図５】
0005400823.tif 000006
【図６】
0005400823.tif 000007
【図７】
0005400823.tif 000008
【図８】
0005400823.tif 000009
【図９】
0005400823.tif 000010